ТЕРМОПЛАВКИЙ КЛЕЙ, СКЛЕИВАЮЩИЙ ПРИ НАДАВЛИВАНИИ, ДЛЯ ОТКЛЕИВАЕМОЙ САМОКЛЕЯЩЕЙСЯ ЭТИКЕТКИ

1. Композиция термоплавкого клея, склеивающего при надавливании, (ТКСН), включающая:
- а) от 25 до 50% одного или нескольких стирольных блок-сополимеров, выбираемых из группы, включающей СБС, СИС, СИБС, СЭБС и СЭПС;
- b) от 35 до 75% одной или нескольких совместимых смол, придающих клейкость, которые являются жидкими или имеют температуру размягчения, ниже 150°С; и
- с) от 1 до 20% одного или нескольких надмолекулярных полимеров, полученных по реакции между:
- 1-(2-аминоэтил)-2-имидазолидоном (также называемым УреиодоДиЭтиленТриАмином или УДЭТА) формулы (I):
и
- композицией жирных кислот, содержащей:
- от 51 до 100% одного или нескольких димеров идентичных или различных жирных кислот и/или одного или нескольких тримеров идентичных или различных жирных кислот; и
- от 0 до 49% одного или нескольких мономеров идентичных или различных жирных кислот.
2. Композиция ТКСН по п.1, отличающаяся тем, что содержание стирольного блок-сополимера варьируется в диапазоне от 30 до 50%.
3. Композиция ТКСН по любому из пп.1 и 2, отличающаяся тем, что стирольный блок-сополимер представляет собой линейный или радиальный СИС.
4. Композиция ТКСН по п.1, отличающаяся тем, что смола, придающая клейкость, является жидкой или имеет температуру размягчения в диапазоне от 90 до 120°С.
5. Композиция ТКСН по п.1, отличающаяся тем, что содержание смолы, придающей клейкость, находится в диапазоне от 40 до 55%.
18
6. Композиция ТКСН по п.1, отличающаяся тем, что надмолекулярный полимер получают в результате проведения реакции между по существу стехиометрическими количествами УДЭТА, формулы (I), и композиции мономерных и/или димерных и/или тримерных жирных кислот, представляющей собой результат полимеризации преимущественно С ненасыщенных мономерных жирных кислот, при этом упомянутая композиция содержит от 0 до 10% мономеров и от 90 до 100% смеси димеров и тримеров.
7. Композиция ТКСН по п.6, отличающаяся тем, что композиция жирных кислот, с которой вступает в реакцию УДЭТА, формулы (I), содержит от 0 до 5% мономеров и от 95 до 100% смеси димеров и тримеров.
8. Композиция ТКСН по п.1, отличающаяся тем, что содержание надмолекулярного полимера находится в диапазоне от 3 до 15%.
9. Композиция ТКСН по п.1, отличающаяся тем, что она содержит от 0,1 до 2% одного или нескольких стабилизаторов или антиоксидантов.
10. Многослойная система, включающая:
- клеящий слой, состоящий из ТКСН по одному из пп.1-9;
- слой основу пригодный для печати, примыкающий к клеящему слою и состоящий из бумаги или полимерной пленки, включающей один или несколько слоев; и
- защитный слой, примыкающий к клеящему слою.
11. Многослойная система по п.10, отличающаяся тем, что в качестве слоя основы пригодной для печати используется:
2
- бумага, имеющая массу в диапазоне от 60 до 110 г/м; или
- термоусадочная пленка, изготовленная из ПЭТФ, ПВХ или ОПП; или же
- двухслойная пленка ОПП/ПЭТФ, где слой ОПП примыкает к клеящему слою.
2
12. Многослойная система по любому из пп.10 и 11, отличающаяся тем, что толщина клеящего слоя соответствует количеству ТКСН в диапазоне от 7 до 50 г/м при выражении на единицу площади слоя основы.
13. Самоклеящаяся этикетка, которая может быть получена в результате преобразования многослойной системы по одному из пп.10-12.
14. Изделие, имеющее покрытие из самоклеящейся этикетки по п.13.
15. Изделие по п.14, состоящее из упаковки или контейнера, изготовленных из стекла или пластика, предпочтительно стеклянной бутылки.